(57)【要約】【課題】演色性に優れ、しかも全光束値の高い発光デバイスを得ることが可能な波長変換部材を提供する。【解決手段】無機蛍光体粉末と、平均粒子径Ｄ５０が１００μｍ以下である蛍光ガラス粉末とを含有する混合粉末の焼結体からなることを特徴とする波長変換部材。蛍光ガラス粉末が、波長３００〜５００ｎｍの励起光を照射することにより、波長４００〜８００ｎｍの蛍光を発することが好ましい。【選択図】なし【特許請求の範囲】
【請求項１】
無機蛍光体粉末と、平均粒子径Ｄ５０が１００μｍ以下である蛍光ガラス粉末とを含有する混合粉末の焼結体からなることを特徴とする波長変換部材。
【請求項２】
蛍光ガラス粉末が、波長３００〜５００ｎｍの励起光を照射することにより、波長４００〜８００ｎｍの蛍光を発することを特徴とする請求項１に記載の波長変換部材。
【請求項３】
蛍光ガラス粉末が、波長３００〜４４０ｎｍの励起光を照射することにより、波長４００〜８００ｎｍの蛍光を発することを特徴とする請求項２に記載の波長変換部材。
【請求項４】
蛍光ガラス粉末が、ガラス組成として、ＭｎＯ２、Ａｇ２Ｏ、ＣｕＯ、ＳｎＯおよびＬｎ２Ｏ３（ＬｎはＳｍ、Ｅｕ、Ｐｒ、ＮｄまたはＴｂ）のいずれか１種類以上を含有することを特徴とする請求項１〜３のいずれかに記載の波長変換部材。
【請求項５】
蛍光ガラス粉末が、ガラス組成として、モル％で、ＳｉＯ２  ３０〜８０％、Ｂ２Ｏ３  ０〜４０％、ＭｇＯ  ０〜２０％、ＣａＯ  ０〜３０％、ＳｒＯ  ０〜２０％、ＢａＯ  ０〜４０％、Ｌｉ２Ｏ＋Ｎａ２Ｏ＋Ｋ２Ｏ  ０〜２０％、Ａｌ２Ｏ３  ０〜２０％、ＺｎＯ  ０〜２０％およびＭｎＯ２＋Ａｇ２Ｏ＋ＣｕＯ＋ＳｎＯ＋Ｌｎ２Ｏ３（ＬｎはＳｍ、Ｅｕ、Ｐｒ、ＮｄまたはＴｂ）０．０１〜２０％を含有することを特徴とする請求項１〜４のいずれかに記載の波長変換部材。
【請求項６】
蛍光ガラス粉末が、ガラス組成として、モル％で、ＳｎＯ  ３５〜８０％、Ｐ２Ｏ５  ５〜４０％、Ｂ２Ｏ３  ０〜３０％およびＭｎＯ２＋Ａｇ２Ｏ＋ＣｕＯ＋Ｌｎ２Ｏ３（ＬｎはＳｍ、Ｅｕ、Ｐｒ、ＮｄまたはＴｂ）０．０１〜２０％を含有することを特徴とする請求項１〜４のいずれかに記載の波長変換部材。
【請求項７】
無機蛍光体粉末が、酸化物、窒化物、酸窒化物、硫化物、酸硫化物、希土類硫化物、アルミン酸塩化物またはハロリン酸塩化物からなることを特徴とする請求項１〜６のいずれかに記載の波長変換部材。
【請求項８】
無機蛍光体粉末を０．１〜３０質量％含有することを特徴とする請求項１〜７のいずれかに記載の波長変換部材。
【請求項９】
ＪＩＳ  Ｋ７１０５に準拠して測定した平行光線透過率が１０％以下、かつ、ヘイズが８０％以上であることを特徴とする請求項１〜８のいずれかに記載の波長変換部材。
【請求項１０】
請求項１〜９のいずれかに記載の波長変換部材、および、波長変換部材に励起光を照射する発光素子を備えてなることを特徴とする発光デバイス。
【発明の詳細な説明】
【技術分野】
【０００１】
本発明は、白色ＬＥＤ等の発光デバイスの構成部材として用いられる波長変換部材およびそれを用いた発光デバイスに関するものである。
【背景技術】
【０００２】
近年、白色ＬＥＤは高効率および高信頼性を有する白色光源として注目されており、微小電力型光源として既に実用化されているものもある。白色ＬＥＤとしては、例えば青色ＬＥＤ素子を、黄色の無機蛍光体粉末と透明樹脂との混合物で被覆モールドしたものがある。ここで、青色ＬＥＤから照射された青色光は、その一部は無機蛍光体粉末により黄色光に変換され、他はそのまま透過することにより、黄色光と青色光が合成されて白色光として外部に取り出される。
【０００３】
白色ＬＥＤの他の例として、紫外〜近紫外の光を発するＬＥＤ素子を、赤色（Ｒ）、緑色（Ｇ）および青色（Ｂ）の無機蛍光体粉末と無色透明樹脂との混合物で被覆モールドしたものがある。当該白色ＬＥＤは３原色の無機蛍光体粉末を使用するため演色性が高く、また無機蛍光体粉末の配合比を適宜変更することにより発光色の色合いを容易に調整できるため、蛍光ランプに代わる照明として注目されている（例えば、特許文献１参照）。
【０００４】
また、無機蛍光体粉末を樹脂やガラスのマトリクス中に分散させたもの以外に、ガラス自体が蛍光を発する蛍光ガラスも蛍光体材料として提案されている（例えば、特許文献２参照)。
【先行技術文献】
【特許文献】
【０００５】
【特許文献１】特開２００４−１７９６４４号公報
【特許文献２】特開平１０−１６７７５５号公報
【発明の概要】
【発明が解決しようとする課題】
【０００６】
一般に、無機蛍光体粉末はその種類によっては発光強度が低いものがあり、所望の発光色が得られても、全光束値が低いという問題がある。そこで、無機蛍光体粉末の配合量を増やすことで発光強度を高める方法が考えられるが、その場合、無機蛍光体粉末自身の光吸収（濃度消光）が大きくなり、依然として所望の全光束値を得ることは困難である。
【０００７】
一方、蛍光ガラスは励起光に対して高い透過率を有するため、励起光の大半が波長変換されずにそのまま外部に透過してしまう。したがって、蛍光ガラスは発光強度が非常に低く、照明用途に使用するために必要な全光束値が得られないという問題がある。
【０００８】
以上に鑑み、本発明は、演色性に優れ、しかも全光束値の高い発光デバイスを得ることが可能な波長変換部材を提供することを目的とする。
【課題を解決するための手段】
【０００９】
すなわち、本発明は、無機蛍光体粉末と、平均粒子径Ｄ５０が１００μｍ以下である蛍光ガラス粉末とを含有する混合粉末の焼結体からなることを特徴とする波長変換部材に関する。
【００１０】
既述の通り、一般に、無機蛍光体粉末にはその種類によっては発光強度が低いものがある。そこで、本発明では、無機蛍光体粉末に対し蛍光ガラスを組み合わせることにより、無機蛍光体粉末による発光強度の不足を補うことができ、結果として全光束値の高い発光デバイスを得ることができる。
【００１１】
なお、従来の蛍光ガラスはバルク状で使用するのが一般的であったが、この場合、既述の通り、励起光の大半が波長変換されずにそのまま外部に透過してしまい、十分な発光強度が得られないといった問題があった。一方、本発明では、粉末状の蛍光ガラスと無機蛍光体粉末を含有する混合粉末の焼結体からなるため、各蛍光ガラス粉末の間、あるいは、蛍光ガラス粉末と無機蛍光体粉末の間における粒界において、励起光が散乱しやすい構造となっている。それにより、無機蛍光体粉末および蛍光ガラスに対する励起光の照射効率が高まり、全光束値の高い波長変換部材を得ることが可能となる。特に、本発明では、蛍光ガラス粉末の平均粒子径Ｄ５０を１００μｍ以下に限定しているため、各粉末間における粒界の総面積が大きくなり、励起光の散乱効果が得られやすい。
【００１２】
第二に、本発明の波長変換部材は、蛍光ガラス粉末が、波長３００〜５００ｎｍの励起光を照射することにより、波長４００〜８００ｎｍの蛍光を発することが好ましい。
【００１３】
なお本発明において、「波長○〜○ｎｍの励起光（蛍光）」とは、該当する波長範囲に発光ピークを有する励起光（蛍光）をいう。
【００１４】
第三に、本発明の波長変換部材は、蛍光ガラス粉末が、波長３００〜４４０ｎｍの励起光を照射することにより、波長４００〜８００ｎｍの蛍光を発することが好ましい。
【００１５】
励起光が可視光である場合と異なり、励起光が波長３００〜４４０ｎｍの紫外〜近紫外の光である場合は、可視光ではないため、励起光が蛍光体成分の波長変換に消費されずに波長変換部材外部に透過してしまうと、その光のエネルギーは全光束値の向上には寄与しない。一方、既述の通り、本発明の波長変換部材は、励起光を蛍光ガラス粉末または無機蛍光体粉末に効率よく照射させることが可能なため、外部にそのまま透過する励起光を極力低減することができる。そのため、本発明の波長変換部材は、特に励起光が波長３００〜４４０ｎｍの紫外〜近紫外である発光デバイスに適用した場合に、全光束値を向上させる効果を享受しやすいと言える。
【００１６】
第四に、本発明の波長変換部材は、蛍光ガラス粉末が、ガラス組成として、ＭｎＯ２、Ａｇ２Ｏ、ＣｕＯ、ＳｎＯおよびＬｎ２Ｏ３（ＬｎはＳｍ、Ｅｕ、Ｐｒ、ＮｄまたはＴｂ）のいずれか１種類以上を含有することが好ましい。
【００１７】
第五に、本発明の波長変換部材は、蛍光ガラス粉末が、ガラス組成として、モル％で、ＳｉＯ２  ３０〜８０％、Ｂ２Ｏ３  ０〜４０％、ＭｇＯ  ０〜２０％、ＣａＯ  ０〜３０％、ＳｒＯ  ０〜２０％、ＢａＯ  ０〜４０％、Ｌｉ２Ｏ＋Ｎａ２Ｏ＋Ｋ２Ｏ  ０〜２０％、Ａｌ２Ｏ３  ０〜２０％、ＺｎＯ  ０〜２０％およびＭｎＯ２＋Ａｇ２Ｏ＋ＣｕＯ＋ＳｎＯ＋Ｌｎ２Ｏ３（ＬｎはＳｍ、Ｅｕ、Ｐｒ、ＮｄまたはＴｂ）０．０１〜２０％を含有することが好ましい。
【００１８】
第六に、本発明の波長変換部材は、蛍光ガラス粉末が、ガラス組成として、モル％で、ＳｎＯ  ３５〜８０％、Ｐ２Ｏ５  ５〜４０％、Ｂ２Ｏ３  ０〜３０％およびＭｎＯ２＋Ａｇ２Ｏ＋ＣｕＯ＋Ｌｎ２Ｏ３（ＬｎはＳｍ、Ｅｕ、Ｐｒ、ＮｄまたはＴｂ）０．０１〜２０％を含有することが好ましい。
【００１９】
第七に、本発明の波長変換部材は、無無機蛍光体粉末が、酸化物、窒化物、酸窒化物、硫化物、酸硫化物、希土類硫化物、アルミン酸塩化物またはハロリン酸塩化物からなることが好ましい。
【００２０】
第八に、本発明の波長変換部材は、無機蛍光体粉末を０．１〜３０質量％含有することが好ましい。
【００２１】
第九に、本発明の波長変換部材は、ＪＩＳ  Ｋ７１０５に準拠して測定した平行光線透過率が１０％以下、かつ、ヘイズが８０％以上であることが好ましい。
【００２２】
第十に、本発明は、前記いずれかの波長変換部材、および、波長変換部材に励起光を照射する発光素子を備えてなることを特徴とする発光デバイスに関する。
【発明の効果】
【００２３】
本発明の波長変換部材を用いれば、励起光を照射した際に高い発光強度が得られるため、発光デバイスの全光束値を高めることが可能となる。
【発明を実施するための形態】
【００２４】
本発明の波長変換部材は、無機蛍光体粉末と蛍光ガラス粉末を含有する混合粉末の焼結体からなる焼結体からなる。
【００２５】
蛍光ガラス粉末は、自ら蛍光を発することにより無機蛍光体粉末の発光強度の不足を補うとともに、無機蛍光体粉末を安定に保持するための媒体としての役割もある。
【００２６】
蛍光ガラス粉末の発光特性としては、例えば波長３００〜５００ｎｍの励起光を照射することにより、波長４００〜８００ｎｍの蛍光を発するものであることが好ましい。より具体的には、波長３００〜４４０ｎｍの紫外〜近紫外の励起光を照射することにより、波長４００〜８００ｎｍの蛍光（例えば、青色（波長４４０〜４８０ｎｍ）、緑色（波長５００〜５４０ｎｍ）、黄色（波長５４０〜５９５ｎｍ）または赤色（波長６００〜７００ｎｍ））を発するものや、波長４４０〜４８０ｎｍの青色の励起光を照射することにより、波長４００〜８００ｎｍの蛍光を発するもの等が挙げられる。
【００２７】
蛍光ガラス粉末に使用できるガラスとしては、例えばＳｉＯ２系ガラス、ＳｎＯ−Ｐ２Ｏ５系ガラス、ＴｅＯ２系ガラスおよびＢｉ２Ｏ３系ガラス等が挙げられる。蛍光ガラス粉末は、蛍光イオン成分として、ガラス組成中にＭｎＯ２、Ａｇ２Ｏ、ＣｕＯ、ＳｎＯおよびＬｎ２Ｏ３（ＬｎはＳｍ、Ｅｕ、Ｐｒ、ＮｄまたはＴｂ）のいずれか１種類以上を含有するものであることが好ましい。
【００２８】
ＳｉＯ２系ガラスとしては、例えば、ガラス組成として、モル％で、ＳｉＯ２  ３０〜８０％、Ｂ２Ｏ３  ０〜４０％、ＭｇＯ  ０〜２０％、ＣａＯ  ０〜３０％、ＳｒＯ  ０〜２０％、ＢａＯ  ０〜４０％、Ｌｉ２Ｏ＋Ｎａ２Ｏ＋Ｋ２Ｏ  ０〜２０％、Ａｌ２Ｏ３  ０〜２０％、ＺｎＯ  ０〜２０％およびＭｎＯ２＋Ａｇ２Ｏ＋ＣｕＯ＋ＳｎＯ＋Ｌｎ２Ｏ３（ＬｎはＳｍ、Ｅｕ、Ｐｒ、ＮｄまたはＴｂ）０．０１〜２０％を含有するものであることが好ましい。ガラス組成をこのように限定した理由を以下に説明する。
【００２９】
ＳｉＯ２はガラス骨格を形成する成分である。ＳｉＯ２の含有量は３０〜８０％、特に４０〜６０％であることが好ましい。ＳｉＯ２の含有量が少なすぎると、化学的耐久性が低下する傾向にある。一方、ＳｉＯ２の含有量が多すぎると、焼結温度が高くなって、無機蛍光体粉末が熱により劣化しやすくなる。
【００３０】
Ｂ２Ｏ３は溶融温度を低下させて溶融性を改善する効果が大きい成分である。また、ガラスの分相を促進させる効果を有する。ガラスが分相構造を有していると、後述するように、励起光が散乱しやすくなり、全光束値が向上する効果が期待できる。Ｂ２Ｏ３の含有量は０〜４０％、５〜３５％、特に１０〜３０％であることが好ましい。Ｂ２Ｏ３の含有量が多すぎると、化学的耐久性が低下しやすくなる。
【００３１】
ＭｇＯは溶融温度を低下させて溶融性を改善する成分である。ＭｇＯの含有量は０〜２０％、特に０．１〜１５％であることが好ましい。ＭｇＯの含有量が多すぎると、化学的耐久性が低下しやすくなる。
【００３２】
ＣａＯは溶融温度を低下させて溶融性を改善する成分である。ＣａＯの含有量は０〜３０％、特に３〜２５％であることが好ましい。ＣａＯの含有量が多すぎると、化学的耐久性が低下しやすくなる。
【００３３】
ＳｒＯは溶融温度を低下させて溶融性を改善する成分である。ＳｒＯの含有量は０〜２０％、特に０．１〜１５％であることが好ましい。ＳｒＯの含有量が多すぎると、化学的耐久性が低下しやすくなる。
【００３４】
ＢａＯは溶融温度を低下させて溶融性を改善するとともに、無機蛍光体粉末との反応を抑制する成分である。ＢａＯの含有量は０〜４０％、特に５〜３０％であることが好ましい。ＢａＯの含有量が多すぎると、化学的耐久性が低下しやすくなる。
【００３５】
Ｌｉ２Ｏ、Ｎａ２ＯおよびＫ２Ｏは軟化点を低下させる効果がある。これらの成分を積極的に添加することにより、焼結温度を低下させることができ、無機蛍光体粉末の熱劣化を抑制することが可能となる。Ｌｉ２Ｏ＋Ｎａ２Ｏ＋Ｋ２Ｏの含有量は０〜２０％、０．１〜１５％、１〜１０％、特に２〜８％であることが好ましい。Ｌｉ２Ｏ＋Ｎａ２Ｏ＋Ｋ２Ｏの含有量が多すぎると、化学的耐久性が低下しやすくなる。
【００３６】
なお、各成分の含有量の好ましい範囲は以下の通りである。
【００３７】
Ｌｉ２Ｏの含有量は０〜２０％、０．１〜１０％、１〜７％、特に２〜５％であることが好ましい。
【００３８】
Ｎａ２Ｏの含有量は０〜２０％、０〜１０％、特に０〜２％であることが好ましい。
【００３９】
Ｋ２Ｏの含有量は０〜２０％、０〜１５％、０〜５％、特に０〜２％であることが好ましい。
【００４０】
Ａｌ２Ｏ３は化学的耐久性を向上させるための成分である。Ａｌ２Ｏ３の含有量は０〜２０％、特に１〜１８％であることが好ましい。Ａｌ２Ｏ３の含有量が多すぎると、溶融温度が高くなって溶融性が低下しやすくなる。
【００４１】
ＺｎＯは溶融温度を低下させて溶融性を改善する成分である。ＺｎＯの含有量は０〜２０％、特に１〜１８％であることが好ましい。ＺｎＯの含有量が多すぎると、化学的耐久性が低下しやすくなる。
【００４２】
ＭｎＯ２、Ａｇ２Ｏ、ＣｕＯ、ＳｎＯおよびＬｎ２Ｏ３（ＬｎはＳｍ、Ｅｕ、Ｐｒ、ＮｄまたはＴｂ）はいずれもガラス中で蛍光を発するための蛍光イオンとなる成分である。ＭｎＯ２＋Ａｇ２Ｏ＋ＣｕＯ＋ＳｎＯ＋Ｌｎ２Ｏ３の含有量は０．０１〜２０％、特に０．１％〜１５％であることが好ましい。ＭｎＯ２＋Ａｇ２Ｏ＋ＣｕＯ＋ＳｎＯ＋Ｌｎ２Ｏ３の含有量が少なすぎると、十分な発光強度が得られにくい。一方、ＭｎＯ２＋Ａｇ２Ｏ＋ＣｕＯ＋ＳｎＯ＋Ｌｎ２Ｏ３の含有量が多すぎると、濃度消光により発光強度が低下する傾向がある。
【００４３】
また、上記成分以外にも、溶融性を改善したり、軟化点を低下させるために、Ｐ２Ｏ５を５％まで、さらに、化学的耐久性を向上させるためにＴａ２Ｏ５、ＴｉＯ２、Ｎｂ２Ｏ５、Ｇｄ２Ｏ３、Ｌａ２Ｏ３、Ｙ２Ｏ３、ＣｅＯ２、Ｓｂ２Ｏ３、Ｂｉ２Ｏ３、ＴｅＯ２またはＺｒＯ２を合量で１５％まで添加してもよい。
【００４４】
ＳｎＯ−Ｐ２Ｏ５系ガラスとしては、ガラス組成として、モル％で、ＳｎＯ  ３５〜８０％、Ｐ２Ｏ５  ５〜４０％、Ｂ２Ｏ３  ０〜３０％およびＭｎＯ２＋Ａｇ２Ｏ＋ＣｕＯ＋Ｌｎ２Ｏ３（ＬｎはＳｍ、Ｅｕ、Ｐｒ、ＮｄまたはＴｂ）０．０１〜２０％を含有するものが好ましい。
【００４５】
ＳｎＯはガラス骨格を形成するとともに、軟化点を低下させる成分である。また、ガラス中で蛍光を発するための発光イオンとなる成分である。ＳｎＯの含有量は３５〜８０％、特に４０〜７５％であることが好ましい。ＳｎＯの含有量が少なすぎると、軟化点が上昇する傾向にあり、また、耐候性が低下する傾向にある。一方、ＳｎＯの含有量が多すぎると、ガラス中にＳｎに起因する失透ブツが析出して透過率が低下する傾向にあり、結果として、波長変換部材部材の発光強度が低下しやすくなる。また、ガラス化しにくくなる。
【００４６】
Ｐ２Ｏ５はガラス骨格を形成する成分である。Ｐ２Ｏ５の含有量は５〜４０％、特に１０〜３０％であることが好ましい。Ｐ２Ｏ５の含有量が少なすぎると、ガラス化しにくくなる。一方、Ｐ２Ｏ５の含有量が多すぎると、軟化点が上昇したり、耐候性が著しく低下する傾向にある。
【００４７】
Ｂ２Ｏ３は耐候性を向上させる成分であるとともに、ガラスの分相を促進させるための成分である。また、ガラスを安定化させる効果もある。Ｂ２Ｏ３の含有量は０〜３０％、特に１〜２５％であることが好ましい。Ｂ２Ｏ３の含有量が多すぎると、耐候性が低下しやすくなる。また、軟化点が上昇する傾向がある。
【００４８】
ＭｎＯ２、Ａｇ２Ｏ、ＣｕＯおよびＬｎ２Ｏ３（ＬｎはＳｍ、Ｅｕ、Ｐｒ、ＮｄまたはＴｂ）はいずれもガラス中で蛍光を発するための蛍光イオンとなる成分である。ＭｎＯ２＋Ａｇ２Ｏ＋ＣｕＯ＋Ｌｎ２Ｏ３の含有量は、０．０１〜２０％、特に０．１％〜１５％であることが好ましい。ＭｎＯ２＋Ａｇ２Ｏ＋ＣｕＯ＋Ｌｎ２Ｏ３の含有量が少なすぎると、十分な発光強度が得られにくくなる。一方、ＭｎＯ２＋Ａｇ２Ｏ＋ＣｕＯ＋Ｌｎ２Ｏ３の含有量が多すぎると、濃度消光により発光強度が低下する傾向がある。
【００４９】
また上記成分以外にも、ガラスの溶融性を改善したり、軟化点を低下させるために、ＣａＯ、ＭｇＯ、ＳｒＯまたはＢａＯを合量で１０％まで、またＬｉ２Ｏ、Ｎａ２ＯまたはＫ２Ｏを合量で１０％まで添加することができる。他にも、ガラスの化学的耐久性を向上させるために、Ａｌ２Ｏ３、ＺｒＯ、ＺｎＯ、Ｔａ２Ｏ５、ＴｉＯ２、Ｎｂ２Ｏ５、Ｇｄ２Ｏ３、Ｂｉ２Ｏ３、ＴｅＯ２またはＬａ２Ｏ３を合量で１５％まで添加してもよい。
【００５０】
蛍光ガラス粉末の平均粒子径Ｄ５０は１００μｍ以下であり、５０μｍ以下であることが好ましい。蛍光ガラス粉末の平均粒子径Ｄ５０が大きすぎると、各蛍光ガラス粉末の間や、蛍光ガラス粉末と無機蛍光体粉末との間における粒界が少なくなり、励起光の散乱が小さくなるため、全光束値が低下する傾向がある。一方、蛍光ガラス粉末の平均粒子径Ｄ５０の下限については特に限定されないが、小さすぎる場合は、焼成時に気泡の発生量が多くなるため、０．１μｍ以上、特に１μｍ以上であることが好ましい。波長変換部材中に気泡が多く含まれると発光色にバラツキが生じて色ズレの原因となる。また、散乱損失が大きくなり、全光束値が低下する傾向がある。さらに、水分が部材内部に浸入しやすくなり化学的耐久性が低下するおそれがある。好ましい気孔率は２％以下、特に１％以下である。
【００５１】
蛍光ガラス粉末は、熱処理を行うことにより、少なくとも一部が結晶化または分相した構造を有してもよい。当該構造を有することにより、励起光の散乱が大きくなって、蛍光ガラスまたは無機蛍光体粉末に対する励起光の照射効率が高まり、結果として発光強度を向上させることが可能となる。
【００５２】
本発明において使用可能な無機蛍光体粉末としては、一般に市場で入手できるものであれば特に限定されない。例えば、ＹＡＧ等のガーネット系酸化物、その他の酸化物、窒化物、酸窒化物、硫化物、酸硫化物、希土類硫化物、アルミン酸塩化物またはハロリン酸塩化物等からなるものが挙げられる。
【００５３】
上記無機蛍光体粉末の中でも、波長３００〜５００ｎｍに励起帯を有し波長３８０〜７８０ｎｍの蛍光を発するもの、特に青色、緑色、黄色または赤色に発光するものを用いることが好ましい。
【００５４】
波長３００〜４４０ｎｍの紫外〜近紫外の励起光を照射すると青色の発光を発する無機蛍光体粉末としては、Ｓｒ５（ＰＯ４）３Ｃｌ：Ｅｕ２＋、（Ｓｒ，Ｂａ）ＭｇＡｌ１０Ｏ１７：Ｅｕ２＋、（Ｓｒ，Ｂａ）３ＭｇＳｉ２Ｏ８：Ｅｕ２＋等が挙げられる。
【００５５】
波長３００〜４４０ｎｍの紫外〜近紫外の励起光を照射すると緑色の蛍光を発する無機蛍光体粉末としては、ＳｒＡｌ２Ｏ４：Ｅｕ２＋、ＳｒＧａ２Ｓ４：Ｅｕ２＋、ＳｒＢａＳｉＯ４：Ｅｕ２＋、ＣｄＳ：Ｉｎ、ＣａＳ：Ｃｅ３＋、Ｙ３（Ａｌ，Ｇｄ）５Ｏ１２：Ｃｅ２＋、Ｃａ３Ｓｃ２Ｓｉ３Ｏ１２：Ｃｅ３＋、ＳｒＳｉＯｎ：Ｅｕ２＋、ＺｎＳ：Ａｌ３＋，Ｃｕ＋、ＣａＳ：Ｓｎ２＋、ＣａＳ：Ｓｎ２＋，Ｆ、ＣａＳＯ４：Ｃｅ３＋，Ｍｎ２＋、ＬｉＡｌＯ２：Ｍｎ２＋、ＢａＭｇＡｌ１０Ｏ１７：Ｅｕ２＋，Ｍｎ２＋、ＺｎＳ：Ｃｕ＋，Ｃｌ−、Ｃａ３ＷＯ６：Ｕ、Ｃａ３ＳｉＯ４Ｃｌ２：Ｅｕ２＋、Ｓｒ０．２Ｂａ０．７Ｃｌ１．１Ａｌ２Ｏ３．４５：Ｃｅ３＋，Ｍｎ２＋、Ｂａ２ＭｇＳｉ２Ｏ７：Ｅｕ２＋、Ｂａ２ＳｉＯ４：Ｅｕ２＋、Ｂａ２Ｌｉ２Ｓｉ２Ｏ７：Ｅｕ２＋、ＺｎＯ：Ｓ、ＺｎＯ：Ｚｎ、Ｃａ２Ｂａ３（ＰＯ４）３Ｃｌ：Ｅｕ２＋、ＢａＡｌ２Ｏ４：Ｅｕ２＋等が挙げられる。
【００５６】
波長４４０〜４８０ｎｍの青色の励起光を照射すると緑色の蛍光を発する無機蛍光体粉末としては、ＳｒＡｌ２Ｏ４：Ｅｕ２＋、ＳｒＧａ２Ｓ４：Ｅｕ２＋、ＳｒＢａＳｉＯ４：Ｅｕ２＋、ＣｄＳ：Ｉｎ、ＣａＳ：Ｃｅ３＋、Ｙ３（Ａｌ，Ｇｄ）５Ｏ１２：Ｃｅ２＋、Ｃａ３Ｓｃ２Ｓｉ３Ｏ１２：Ｃｅ３＋、ＳｒＳｉＯｎ：Ｅｕ２＋等が挙げられる。
【００５７】
波長３００〜４４０ｎｍの紫外〜近紫外の励起光を照射すると黄色の蛍光を発する無機蛍光体粉末としては、ＺｎＳ：Ｅｕ２＋、Ｂａ５（ＰＯ４）３Ｃｌ：Ｕ、Ｓｒ３ＷＯ６：Ｕ、ＣａＧａ２Ｓ４：Ｅｕ２＋、ＳｒＳＯ４：Ｅｕ２＋，Ｍｎ２＋、ＺｎＳ：Ｐ、ＺｎＳ：Ｐ３−，Ｃｌ−、ＺｎＳ：Ｍｎ２＋等が挙げられる。
【００５８】
波長４４０〜４８０ｎｍの青色の励起光を照射すると黄色の蛍光を発する無機蛍光体粉末としては、Ｙ３（Ａｌ，Ｇｄ）５Ｏ１２：Ｃｅ２＋、Ｂａ５（ＰＯ４）３Ｃｌ：Ｕ、ＣａＧａ２Ｓ４：Ｅｕ２＋、Ｓｒ２ＳｉＯ４：Ｅｕ２＋が挙げられる。
【００５９】
波長３００〜４４０ｎｍの紫外〜近紫外の励起光を照射すると赤色の蛍光を発する無機蛍光体粉末としては、ＣａＳ：Ｙｂ２＋，Ｃｌ、Ｇｄ３Ｇａ４Ｏ１２：Ｃｒ３＋、ＣａＧａ２Ｓ４：Ｍｎ２＋、Ｎａ（Ｍｇ，Ｍｎ）２ＬｉＳｉ４Ｏ１０Ｆ２：Ｍｎ、ＺｎＳ：Ｓｎ２＋、Ｙ３Ａｌ５Ｏ１２：Ｃｒ３＋、ＳｒＢ８Ｏ１３：Ｓｍ２＋、ＭｇＳｒ３Ｓｉ２Ｏ８：Ｅｕ２＋，Ｍｎ２＋、α−ＳｒＯ・３Ｂ２Ｏ３：Ｓｍ２＋、ＺｎＳ−ＣｄＳ、ＺｎＳｅ：Ｃｕ＋，Ｃｌ、ＺｎＧａ２Ｓ４：Ｍｎ２＋、ＺｎＯ：Ｂｉ３＋、ＢａＳ：Ａｕ，Ｋ、ＺｎＳ：Ｐｂ２＋、ＺｎＳ：Ｓｎ２＋，Ｌｉ＋、ＺｎＳ：Ｐｂ，Ｃｕ、ＣａＴｉＯ３：Ｐｒ３＋、ＣａＴｉＯ３：Ｅｕ３＋、Ｙ２Ｏ３：Ｅｕ３＋、（Ｙ、Ｇｄ）２Ｏ３：Ｅｕ３＋、ＣａＳ：Ｐｂ２＋，Ｍｎ２＋、ＹＰＯ４：Ｅｕ３＋、Ｃａ２ＭｇＳｉ２Ｏ７：Ｅｕ２＋，Ｍｎ２＋、Ｙ（Ｐ、Ｖ）Ｏ４：Ｅｕ３＋、Ｙ２Ｏ２Ｓ：Ｅｕ３＋、ＳｒＡｌ４Ｏ７：Ｅｕ３＋、ＣａＹＡｌＯ４：Ｅｕ３＋、ＬａＯ２Ｓ：Ｅｕ３＋、ＬｉＷ２Ｏ８：Ｅｕ３＋，Ｓｍ３＋、（Ｓｒ，Ｃａ，Ｂａ，Ｍｇ）１０（ＰＯ４）６Ｃｌ２：Ｅｕ２＋，Ｍｎ２＋、Ｂａ３ＭｇＳｉ２Ｏ８：Ｅｕ２＋，Ｍｎ２＋等が挙げられる。
【００６０】
波長４４０〜４８０ｎｍの青色の励起光を照射すると赤色の蛍光を発する無機蛍光体粉末としては、ＺｎＳ：Ｍｎ２＋，Ｔｅ２＋、Ｍｇ２ＴｉＯ４：Ｍｎ４＋、Ｋ２ＳｉＦ６：Ｍｎ４＋、ＳｒＳ：Ｅｕ２＋、ＣａＳ：Ｅｕ２＋、Ｎａ１．２３Ｋ０．４２Ｅｕ０．１２ＴｉＳｉ４Ｏ１１、Ｎａ１．２３Ｋ０．４２Ｅｕ０．１２ＴｉＳｉ５Ｏ１３：Ｅｕ３＋、ＣｄＳ：Ｉｎ，Ｔｅ、ＣａＡｌＳｉＮ３：Ｅｕ２＋、ＣａＳｉＮ３：Ｅｕ２＋、（Ｃａ，Ｓｒ）２Ｓｉ５Ｎ８：Ｅｕ２＋、Ｅｕ２Ｗ２Ｏ７等が挙げられる。
【００６１】
無機蛍光体粉末の平均粒子径Ｄ５０は、１〜５０μｍ、特に５μｍ〜２５μｍであることが好ましい。無機蛍光体粉末の平均粒子径Ｄ５０が小さすぎると、発光強度が低下しやすくなる。一方、無機蛍光体粉末の平均粒子径Ｄ５０が大きすぎると、発光色が不均一になる場合がある。
【００６２】
励起光や発光の波長域に合わせて、複数の無機蛍光体粉末を混合して用いてもよい。例えば、紫外域の励起光を照射して白色光を得る場合は、青色、緑色、赤色（さらに、必要に応じて黄色）の蛍光を発する無機蛍光体粉末を混合して使用すればよい。
【００６３】
なお、蛍光ガラス粉末は、通常１．５〜２程度の屈折率（ｎｄ）を有するのに対し、無機蛍光体粉末も１．５〜２．４程度といった幅広い屈折率を有する。蛍光ガラス粉末と無機蛍光体粉末の組み合わせは、いろいろな可能性があるが、蛍光ガラス粉末と無機蛍光体粉末の屈折率差が大きい場合（例えば０．０５以上、特に０．１以上）、両者の界面での散乱が大きくなり、発光強度が大きくなりやすい。なお、本発明の波長変換部材においては、既述の通り、各粉末間に多くの粒界が形成されているため、蛍光ガラス粉末と無機蛍光体粉末の屈折率差が小さい場合（例えば０．０５未満）であっても、所望の発光強度を達成することは容易である。
【００６４】
波長変換部材における無機蛍光体粉末の含有量は０．１〜３０質量％、１〜３０質量％、特に２〜２０質量％であることが好ましい。無機蛍光体粉末の含有量が少なすぎると、発光強度が不十分となり、白色光が得られにくくなる。一方、無機蛍光体粉末の含有量が多すぎると、無機蛍光体粉末自身の光吸収（濃度消光）が大きくなり、発光強度が低下する傾向がある。また、気孔が発生しやすくなり、緻密な構造が得られにくい。
【００６５】
また本発明の波長変換部材は、低温型石英、低温型クリストバル石、コランダム、ガーネット、正方晶ジルコニア、ガーナイトまたはコージエライト等の透光性を有するセラミック粉末を含有することができる。波長変換部材がこれらのセラミック粉末を含有することにより、励起光を散乱させる効果がより大きくなり、全光束値の高い波長変換部材が得られやすくなる。なお、励起光の散乱効果を高めるには、蛍光ガラス粉末とセラミック粉末の屈折率差が大きくなるよう組み合わせることが好ましい。具体的には、蛍光ガラス粉末とセラミック粉末の屈折率差は０．０５以上、特に０．１以上であることが好ましい。
【００６６】
セラミック粉末の平均粒子径Ｄ５０は０．１〜３０μｍ、特に０．２〜５μｍであることが好ましい。セラミック粉末の平均粒子径Ｄ５０が小さすぎると、励起光を散乱させる効果が得られにくくなる。一方、セラミック粉末の平均粒子径Ｄ５０が大きすぎると、散乱損失が大きくなり、全光束値が低下する傾向がある。
【００６７】
波長変換部材におけるセラミック粉末の含有量は０．１〜１０質量％、特に１〜８質量％であることが好ましい。セラミック粉末の含有量が少なすぎると、上記効果が得られにくくなる。一方、セラミック粉末の含有量が多すぎると、散乱損失が大きくなり、全光束値が低下する傾向がある。
【００６８】
本発明の波長変換部材は、ＪＩＳ  Ｋ７１０５に準拠して測定した平行光線（直線）透過率が１０％以下、特に９％以下であることが好ましい。また、ヘイズが８０％以上、特に８５％以上であることが好ましい。平行光線透過率が高すぎる、または、ヘイズが低すぎる場合は、励起光の直進成分が多く、散乱効果が十分に得られていないことになり、全光束値が低くなる傾向がある。
【００６９】
本発明の波長変換部材は、例えば無機蛍光体粉末と蛍光ガラス粉末を含有する混合粉末を予備成型し、所定の温度で焼成することにより焼結体とし、その後必要に応じて、研削、研磨またはリプレス等による加工を行うことにより作製することができる。
【００７０】
予備成型方法は特に制限されず、プレス成形法や、射出成形法、シート成形法または押し出し成形法等の方法を採用することができる。
【００７１】
焼成温度は、蛍光ガラス粉末の軟化点以上、特に軟化点＋５０℃以上であることが好ましい。焼成温度が低すぎると、蛍光ガラス粉末の軟化流動が不十分となり、気孔が残存しやすくなる。一方、上限は特に限定されないが、焼成温度が高すぎると、蛍光ガラス粉末と無機蛍光体粉末の反応が進行し、無機蛍光体粉末が一部消失して発光強度が低下する傾向がある。よって、焼成温度は、蛍光ガラス粉末の軟化点＋１００℃以下であることが好ましい。
【００７２】
本発明の波長変換部材は、励起光源であるＬＥＤチップ等の発光素子と組み合わせることにより発光デバイスとして使用することができる。本発明の波長変換部材は、ＬＥＤチップ等の発光素子上に直接接着してもよいし、発光素子を取り囲む函体上に接着して用いてもよい。また、板状の波長変換部材の下側にＬＥＤチップを複数個設置した面発光デバイスとしてもよい。
【実施例】
【００７３】
以下、実施例に基づき本発明を説明するが、本発明はこれらの実施例に限定されるものではない。
【００７４】
【表１】
2013055269.tif 000002
【００７５】
【表２】
2013055269.tif 000003
【００７６】
表１および２は実施例（Ｎｏ．１〜４および７〜１０）および比較例（Ｎｏ．５、６、１１および１２）を示している。
【００７７】
まず、表に示すガラス組成となるようにガラス原料を秤量して混合し、この混合物を白金坩堝中において９００〜１４００℃で１時間溶融してガラス化した。溶融ガラスをフィルム状に成形し、得られたフィルム状ガラスをボールミルで粉砕した後、分級（篩あるいは空気分級）し、表に示した平均粒子径（Ｄ５０）を有するガラス粉末を得た。なお、各ガラス粉末の発光色は、波長４０５ｎｍの近紫外ＬＥＤにて励起した際の肉眼で観察された発光色を示している。Ｎｏ．５および１１のガラス粉末は発光しなかった。
【００７８】
次に、ガラス粉末に対し、表１および２に示した種類の無機蛍光体粉末を所定の配合割合となるように秤量した後に均一に混合し、金型を用いて加圧成形して直径１ｃｍ、厚み０．３ｍｍのボタン状の予備成形体を作製した。なお、各無機蛍光体粉末の含有量は、配合比は、色温度３５００Ｋ（温白色）が得られるように調整した。この予備成形体を表１および２に示す焼成温度で焼成し、焼結体を得た。焼結体に対して、直径８ｍｍとなるように研削処理を施し、波長変換部材を得た。
【００７９】
得られた波長変換部材について、下記の方法により、平行光線透過率、ヘイズおよび全光束値を測定した。結果を表１および２に示す。
【００８０】
平均粒子径Ｄ５０はレーザー回折式粒度測定機（島津製作所製  ＳＡＬＤ−２１００）を用いて測定した。
【００８１】
平行光線透過率およびヘイズはＪＩＳ  Ｋ７１０５に準拠して測定した。
【００８２】
波長変換部材の全光束値は次のようにして測定した。校正された積分球内で、２００ｍＡの電流で点灯した波長４０５ｎｍの近紫外ＬＥＤによって波長変換部材を励起し、光ファイバーを通じてその発光を小型分光器（オーシャンオプティクス製  ＵＳＢ−４０００）に取り込み、制御ＰＣ上に発光スペクトル（エネルギー分布曲線）を得た。得られた発光スペクトルから全光束値を算出した（なお、色温度も当該発光スペクトルから算出した）。
【００８３】
表１および２から明らかなように、実施例である試料Ｎｏ．１〜４および７〜１０の波長変換部材は、平行光線透過率が８．０％以下と小さく、ヘイズが８７．４％以上と大きく、全光束値が１３ｌｍ以上と大きかった。
【００８４】
一方、比較例である試料Ｎｏ．５および１１の波長変換部材は、ガラス粉末中に蛍光イオンが入っていないため、全光束値がそれぞれ６ｌｍおよび８ｌｍと小さかった。Ｎｏ．６および１２の波長変換部材は、蛍光ガラス粉末の平均粒子径Ｄ５０がそれぞれ１４５μｍおよび１８０μｍと大きいため、平行光線透過率がそれぞれ１６．０％および２１．２％と大きく、ヘイズがそれぞれ７２．８％および７５．８％と小さく、全光束値が８ｌｍおよび５ｌｍと小さかった。
【産業上の利用可能性】
【００８５】
本発明の波長変換部材は、ＬＥＤ用途に限られるものではなく、レーザーダイオード等のようにハイパワーの励起光を光源とする発光デバイスに用いることも可能である。また、白色以外のＬＥＤの構成部材としても使用することができる。